(57)【要約】医薬用又は食品添加用として好適に使用できる酸化マグネシウムを提供すること、具体的には、錠剤にするときの打錠障害並びに錠剤の品質特性異常を低減することが可能な酸化マグネシウム顆粒を提供すること、さらには、打錠障害及び錠剤の品質特性異常を低減することが可能であり且つ重金属の混有量が低く酸化マグネシウムの純度の高い酸化マグネシウム顆粒を提供することを課題とする。ＢＥＴ比表面積が７〜５０ｍ２／ｇ、且つ、ＣＡＡ８０／ＣＡＡ４０が２〜７である医薬用又は食品添加用の酸化マグネシウム顆粒を提供する。【特許請求の範囲】
【請求項１】
ＢＥＴ比表面積が７〜５０ｍ２／ｇ、且つ、ＣＡＡ８０／ＣＡＡ４０が２〜７である医薬用又は食品添加用の酸化マグネシウム顆粒。
【請求項２】
ＢＥＴ比表面積が１０〜４５ｍ２／ｇ、且つ、ＣＡＡ８０／ＣＡＡ４０が２．２〜６である請求項１に記載の酸化マグネシウム顆粒。
【請求項３】
かさ密度が７００〜１０００ｇ／Ｌである請求項１又は２に記載の酸化マグネシウム顆粒。
【請求項４】
酸化マグネシウム顆粒の純分（Assay）が９６％以上である請求項１〜３のいずれか１項に記載の酸化マグネシウム顆粒。
【請求項５】
粒子径１５０μｍ未満の顆粒が、全体の１０重量％以下である請求項１〜４のいずれか１項に記載の酸化マグネシウム顆粒。
【請求項６】
前記酸化マグネシウム顆粒の重量中、Ｐｂの含有量が２０ｐｐｍ以下、Ａｓの含有量が４ｐｐｍ以下である請求項１〜５のいずれか１項に記載の酸化マグネシウム顆粒。
【請求項７】
重量比で、中活性酸化マグネシウム：低活性酸化マグネシウムを１０：９０〜８０：２０の割合で混合する工程、該混合物を加圧する工程、その後、混合物を粉砕する工程を含む、請求項１〜６のいずれか１項に記載の酸化マグネシウム顆粒の製造方法。
【請求項８】
請求項１〜６のいずれか１項に記載の酸化マグネシウム顆粒を打錠することを特徴とする酸化マグネシウム錠剤の製造方法。
【請求項９】
請求項１〜６のいずれか１項に記載の酸化マグネシウム顆粒を含有する酸化マグネシウム錠剤。
【発明の詳細な説明】
【技術分野】
【０００１】
本発明は、医薬用又は食品添加用の酸化マグネシウム顆粒に関する。
【背景技術】
【０００２】
酸化マグネシウム錠剤は、医薬用緩下剤及びミネラル補給剤等として多岐に使用されている（例えば、特許文献１〜３）。【０００３】
一般的に、錠剤は原材料を圧縮成形して錠剤の形にすることで製造される。また、この圧縮成形する工程を打錠工程という。打錠工程においては、圧縮操作が連続的で、しかも高速で行われる。このような条件下では、錠剤内部に応力や密度に分布が生じ、内部構造は決して均一なものにならず、これが打錠障害や品質特性異常等を引き起す主な原因になっていると考えられる。【０００４】
前記打錠障害としては、キャッピング、ラミネーティング、スティッキング、ピッキング等がある。キャッピングは、錠剤を成型した後、臼から排出する過程又は排出後に錠剤が帽子状に剥離する現象であり、ラミネーティングはキャッピングがさらにひどくなり、錠剤上面ではなく側面に沿って層状に剥離する現象である。スティッキングは、圧縮行程で杵（圧縮棒）に粉末が付着し、錠剤表面が凹んだように損傷する現象であり、チッピングも同様の理由により、錠剤表面がわずかに損傷する現象である。これら打錠障害は、主に原材料の性質に起因して生じる。【０００５】
また、前記品質特性異常として、通常の使用状況においても、錠剤に割れ、欠け、又は粉落ち等が発生するような状態が挙げられる。そのような品質特性異常は、主に錠剤の強度（硬度）が不足しているために生じる。【０００６】
酸化マグネシウム錠剤の製造においても、特に純度の高い酸化マグネシウムを原材料とした場合、上記した打錠障害や品質特性異常が発生しやすくなるという課題があった。【０００７】
ところで、酸化マグネシウムの製造法には、炭酸マグネシウムを焼成する方法と、海水あるいは塩化マグネシウム水溶液（苦汁または灌水）に水酸化カルシウムを加えて水酸化マグネシウムを生成させ、これをろ過、乾燥した後、焼成する方法とがある（特許文献４）。
上記の水酸化マグネシウムを焼成して製造される酸化マグネシウムは、その焼成温度でその性質や用途が異なる。例えば、水酸化マグネシウムを１５００℃以上の高温で焼成したものは、活性がほとんどなく、高温耐火性能を有し、耐火物材料として塩基性耐火れんがや不定形耐火物の原料などに利用されている。また、水酸化マグネシウムを４５０〜１３００℃で焼成して得られる酸化マグネシウムは、活性が比較的大きく、マグネシアセメント材料、あるいはミネラルの供給源として肥料、食品等の添加剤、制酸剤や下剤等の医薬品の原料などに利用されている。この酸化マグネシウムは肥料、食品等の添加剤、医薬品原料として、人体に直接あるいは間接的に摂取され、あるいは化粧品原料として人体に接触するためのものであるため、重金属の混有量もしくは含有量がより少なく、純度の高いものが望まれている。【０００８】
このように、医薬用又は食品添加用として好適に使用できる、高純度であり、また、錠剤にするときの問題を低減できる酸化マグネシウムの開発が望まれていた。
【先行技術文献】
【特許文献】
【０００９】
【特許文献１】特開２００３−１４６８８９号公報
【特許文献２】ＷＯ２０１１／０３０６５９号パンフレット
【特許文献３】特開２００９−１３１１３号公報
【特許文献４】特開２００１−２７５６１８号公報
【発明の概要】
【発明が解決しようとする課題】
【００１０】
上記状況に鑑み、本発明は、医薬用又は食品添加用として好適に使用できる酸化マグネシウムを提供することを主な課題とする。具体的には、錠剤にするときの打錠障害並びに錠剤の品質特性異常を低減することが可能な酸化マグネシウム顆粒を提供すること、さらには、打錠障害及び錠剤の品質特性異常を低減することが可能であり且つ重金属の混有量が低く酸化マグネシウムの純度の高い酸化マグネシウム顆粒を提供することを課題とする。
【課題を解決するための手段】
【００１１】
上記課題を解決するため、本発明者等が鋭意研究を行い、ＢＥＴ比表面積が約７〜約５０ｍ２／ｇかつ、活性度（後記する説明を参照。）が所定の範囲である酸化マグネシウム顆粒を用いることで、予想外にも、錠剤にしたときの錠剤強度を改善でき、並びに酸化マグネシウム錠剤の製造における打錠障害を低減できるという、本発明に特有の顕著にして優れた効果を奏するという新たな知見を得て、さらに検討を重ね、本発明を完成させるに至った。【００１２】
すなわち、本発明は以下に関する。
（１）  ＢＥＴ比表面積が７〜５０ｍ２／ｇ、且つ、ＣＡＡ８０／ＣＡＡ４０が２〜７である医薬用又は食品添加用の酸化マグネシウム顆粒。
（２）  ＢＥＴ比表面積が１０〜４５ｍ２／ｇ、且つ、ＣＡＡ８０／ＣＡＡ４０が２．２〜６である前記（１）に記載の酸化マグネシウム顆粒。
（３）  かさ密度が７００〜１０００ｇ／Ｌである前記（１）又は（２）に記載の酸化マグネシウム顆粒。
（４）  酸化マグネシウムの純分（Assay）が９６％以上である前記（１）〜（３）のいずれか１項に記載の酸化マグネシウム顆粒。
（５）  粒子径１５０μｍ未満の顆粒が、全体の１０重量％以下である前記（１）〜（４）のいずれか１項に記載の酸化マグネシウム顆粒。
（６）  前記酸化マグネシウム顆粒の重量中、Ｐｂの含有量が２０ｐｐｍ以下、Ａｓの含有量が４ｐｐｍ以下である前記（１）〜（５）のいずれか１項に記載の酸化マグネシウム顆粒。
（７）  重量比で、中活性酸化マグネシウム：低活性酸化マグネシウムを１０：９０〜８０：２０の割合で混合する工程、該混合物を加圧する工程、その後、混合物を粉砕する工程を含む、前記（１）〜（６）のいずれか１項に記載の酸化マグネシウム顆粒の製造方法。
（８）  前記（１）〜（６）のいずれか１項に記載の酸化マグネシウム顆粒を打錠することを特徴とする酸化マグネシウム錠剤の製造方法。
（９）  前記（１）〜（６）のいずれか１項に記載の酸化マグネシウム顆粒を含有する酸化マグネシウム錠剤。
【発明の効果】
【００１３】
本発明の酸化マグネシウム顆粒によれば、酸化マグネシウム錠剤の製造における打錠障害を低減でき、錠剤の強度不足に起因する酸化マグネシウム錠剤の品質特性異常を低減することができる。さらに、本発明の酸化マグネシウム顆粒は、重金属の含有量が少なく、酸化マグネシウムの純度が高いため、本発明によれば、医薬用又は食品添加用として好適に使用できる安全な酸化マグネシウム顆粒を提供することができる。
【発明を実施するための形態】
【００１４】
本発明のひとつの態様は、医薬用又は食品添加用の酸化マグネシウム顆粒に関する。本発明の酸化マグネシウム顆粒を用いることで、好ましくは、錠剤を製造する際の打錠障害及び／又は錠剤にしたときの錠剤強度を改善することができる。
【００１５】
まず、本発明の酸化マグネシウム顆粒の物性について説明する。
なお、本明細書では酸化マグネシウムを「ＭｇＯ」と表記することもある。
【００１６】
本発明の前記酸化マグネシウム顆粒は、通常、ＢＥＴ比表面積が約７〜約５０ｍ２／ｇ、錠剤製造における打錠障害の改善又は錠剤強度の改善の観点から、好ましくは約１０〜約４５ｍ２／ｇ、より好ましくは約１２〜約４０ｍ２／ｇである。
【００１７】
また、本発明の前記酸化マグネシウム顆粒は、通常、ＣＡＡ８０／ＣＡＡ４０が約２〜約７、錠剤製造における打錠障害の改善及び／又は錠剤強度の改善の観点から、好ましくは約２．２〜約６、より好ましくは約２．４〜約５である。
【００１８】
本発明において、「ＣＡＡ」は、酸化マグネシウムの活性度を示す指標であり、クエン酸と所定量の酸化マグネシウムとが反応するのに要する時間によって表す。また、ＣＡＡ８０とは、クエン酸に所定量の酸化マグネシウムを添加してから、添加総量の８０ｍｏｌ％の酸化マグネシウムが反応するまでに要した時間を示し、ＣＡＡ４０は同様に、クエン酸に所定量の酸化マグネシウムを添加してから、添加総量の４０ｍｏｌ％の酸化マグネシウムが反応するまでに要した時間を示す。具体的な測定方法については、後記する実施例の記載を参考にしてよい。
また、「ＣＡＡ８０／ＣＡＡ４０」は、ＣＡＡ８０のＣＡＡ４０に対する比を示す。
なお、ＣＡＡに関し、特開平７−１８７６６２号には、同様の方法で酸化マグネシウムの活性を測定したことが記載されている。
【００１９】
本発明のひとつの態様において、前記酸化マグネシウム顆粒は、ＢＥＴ比表面積約７〜約５０ｍ２／ｇ且つＣＡＡ８０／ＣＡＡ４０が約２〜約７である。錠剤製造における打錠障害の改善及び／又は錠剤強度の改善の観点から、好ましくはＢＥＴ比表面積約１０〜約４５ｍ２／ｇ且つＣＡＡ８０／ＣＡＡ４０が約２．２〜約６、より好ましくはＢＥＴ比表面積約１２〜約４０ｍ２／ｇ且つＣＡＡ８０／ＣＡＡ４０が約２．４〜約５である。
【００２０】
また、本発明の別のひとつの態様において、前記酸化マグネシウム顆粒の、かさ密度は、打錠障害又は錠剤強度が改善されれば、特に限定されないが、好ましくは約７００〜約１０００ｇ／Ｌ、より好ましくは約７５０〜約９９０ｇ／Ｌである。
なお、本発明において前記「かさ密度」は、日本薬局方に規定されるかさ密度である。
【００２１】
本発明のひとつの好ましい態様において、前記酸化マグネシウム顆粒は、ＢＥＴ比表面積約７〜約５０ｍ２／ｇ、ＣＡＡ８０／ＣＡＡ４０が約２〜約７、且つ、かさ密度が約７００〜約１０００ｇ／Ｌである。
【００２２】
さらに、本発明のひとつの態様において、前記酸化マグネシウム顆粒の粒子径は、打錠障害又は錠剤強度が改善されれば特に限定されないが、粒子径約１５０μｍ未満の顆粒が、通常全体の約１０重量％以下、好ましくは約９重量％以下、より好ましくは約８重量％以下である。
また、酸化マグネシウム顆粒の平均粒子径は、特に限定されないが、例えば、通常約１５０〜約４２５μｍ、打錠障害又は錠剤強度改善の観点から、好ましくは約１８０〜約４００μｍ、より好ましくは約２００〜約３８０μｍである。なお、酸化マグネシウム顆粒の粒子径の測定方法は、通常この分野で用いられる方法であれば、いずれの方法を用いてもよい。いずれの測定方法により得られた値であっても、上記範囲に入れば、本発明の技術的範囲内である。
【００２３】
本発明の別のひとつの態様において、前記酸化マグネシウム顆粒の純分（Assay）は、医薬用又は食品添加用に用いる観点から、好ましくは約９６％以上、より好ましくは約９６．５％以上、特に好ましくは９７％以上である。
なお、本発明において酸化マグネシウム顆粒の純分（Assay）は、米国薬局方（ＵＳＰ）に従って決定した値である。具体的には、８００℃で焼成し、恒量となった酸化マグネシウムを０．５ｇ量りとり、１Ｎ硫酸３０ｍｌを加えて溶解させ、該溶液を１Ｎ苛性ソーダで滴定することにより求める。
【００２４】
また、本発明のひとつの好ましい態様において、前記酸化マグネシウム顆粒は、酸化マグネシウム顆粒の総重量中、鉛（Ｐｂ）の含有量が約２０ｐｐｍ以下且つヒ素（Ａｓ）の含有量が約４ｐｐｍ以下であり、より好ましくはＰｂの含有量が約１０ｐｐｍ以下且つＡｓの含有量が約３ｐｐｍ以下である。このような酸化マグネシウム顆粒であれば、医薬用又は食品添加用として安全に使用することができる。
【００２５】
続いて、本発明の前記酸化マグネシウム顆粒の製造方法について説明する。
【００２６】
本発明の前記酸化マグネシウム顆粒の製造に用いる酸化マグネシウムは、公知方法、自体公知の方法又はそれらに準じる方法に従って製造してよい。
【００２７】
本発明のひとつの態様において、前記酸化マグネシウムは、水酸化マグネシウムを焼成することによって製造する。なお、本発明に用いる水酸化マグネシウムの製造方法は、従来十分に確立されていて、本発明においてもそれに従ってよい。また水酸化マグネシウムは市販のものを使用してもよい。
【００２８】
本発明のひとつの態様において、前記水酸化マグネシウムを焼成して酸化マグネシウムを製造する場合、水酸化マグネシウムの焼成温度を変化させることにより、活性度の異なる酸化マグネシウムを製造することが好ましい。
ここで、本発明において、水酸化マグネシウムを焼成温度約１０００℃〜約２０００℃で焼成して得られる酸化マグネシウムを「低活性酸化マグネシウム」といい、焼成温度約４５０℃〜約９００℃で焼成して得られる酸化マグネシウムを「中活性酸化マグネシウム」という。また、焼成時間は、特に限定されないが、例えば、通常約３０分〜約５時間、好ましくは約１時間〜約３時間である。
【００２９】
前記低活性酸化マグネシウムは、ＢＥＴ比表面積が、好ましくは約０．０５〜約１５ｍ２／ｇ、より好ましくは約０．１〜約１０ｍ２／ｇである。また、前記低活性酸化マグネシウムは、ＣＡＡ８０が、好ましくは約５５０〜約８５０秒、より好ましくは約６００〜約８００秒であり、ＣＡＡ４０が、好ましくは約２５０〜約５５０秒、より好ましくは約３００秒〜約５００秒である。
前記中活性酸化マグネシウムは、ＢＥＴ比表面積が、好ましくは約２０〜約８０ｍ２／ｇ、より好ましくは約２５〜約７５ｍ２／ｇである。また、前記中活性酸化マグネシウムは、ＣＡＡ８０が、好ましくは約１００〜約３００秒、より好ましくは約１００〜約２５０秒であり、ＣＡＡ４０が、好ましくは約５０〜約１００秒、より好ましくは約６０秒〜約９５秒である。
【００３０】
本発明において、ＢＥＴ比表面積の測定方法は、通常この分野で用いられる方法であればよく、特に限定されない。いずれの測定方法により得られた値であっても、上記範囲に入れば本発明の技術的範囲内である。ＢＥＴ比表面積の測定方法は、具体的には、例えば、前処理として窒素ガス雰囲気下で加熱処理した測定試料（酸化マグネシウム顆粒）を、ＢＥＴ比表面積測定装置にて窒素ガス吸着法で測定してもよい。前処理は、例えば、窒素ガス雰囲気下、約１３０℃で約３０分間としてもよい。前処理を行う際に用いる装置及びＢＥＴ比表面積測定装置は、特に限定されず、通常この分野で用いられるいずれの装置を用いてもよい。
【００３１】
本発明の好ましいひとつの態様において、好ましくは、前記酸化マグネシウム顆粒は、前記低活性酸化マグネシウムと前記中活性酸化マグネシウムを混合し、圧力をかけた後に粉砕することにより製造する。本態様において、低活性酸化マグネシウムと中活性酸化マグネシウムの混合比率は特に限定されないが、得られる酸化マグネシウム顆粒の物性を所望の値とする観点から、通常、重量％で、中活性酸化マグネシウム：低活性酸化マグネシウム＝１０：９０〜８０：２０の範囲であることが好ましい。また、上記混合割合は、得られる酸化マグネシウム顆粒を所望の物性とするために適宜選択してよい。低活性酸化マグネシウムの割合を高くすると、かさ密度及び純分が高くなる一方、ＢＥＴ比表面積及び錠剤強度が低くなる。
【００３２】
前記酸化マグネシウム顆粒の製造において、低活性酸化マグネシウムと中活性酸化マグネシウムの混合物を加圧するときの条件は、特に限定されないが、通常、約５〜約３５ＭＰａ、所望の物性を有する酸化マグネシウム顆粒を得る観点から、好ましくは約８〜約３０ＭＰａ、より好ましくは約１０〜約２５ＭＰａである。また、加圧を行うときに用いる装置は特に限定されないが、例えば、ローラーコンパクター等を用いてもよい。
また、加圧後の粉砕工程における粉砕方法は、特に限定されず、例えば、グラニュレーターを用いて粉砕してもよい。前記グラニュレーターとしては、特に限定されないが、例えば、ロールグラニュレーターが挙げられる。粉砕方法は、具体的には、ロールを縦に３段セットしたロールグラニュレーターを用いて、回転させたロールの隙間に加圧した酸化マグネシウムを通過させて粉砕させる方法であってもよい。
【００３３】
本発明は、また、前記酸化マグネシウム顆粒を含有する酸化マグネシウム錠剤もその権利範囲に包含する。錠剤の製造方法は、従来十分に確立されているから、本発明においても、錠剤の製造はそれに従ってよい。具体的には、例えば、本発明の酸化マグネシウム錠剤は、前記酸化マグネシウム顆粒、結合剤及び崩壊剤等を組合せることにより製造してもよい。本発明の前記酸化マグネシウム顆粒を用いることで、打錠の際のキャッピング、ラミネーティング、スティッキング、ピッキング等の打錠障害の発生が低減される。
【００３４】
前記結合剤としては、特に限定されないが、例えば、カルボキシメチルセルロースナトリウム、低置換度ヒドロキシプロピルセルロース、結晶セルロース、またはデンプン（例えばトウモロコシデンプン）等が挙げられる。また、前記崩壊剤としては、特に限定されないが、例えば、カルボキシメチルセルロースカルシウム、カルメロース、低置換度ヒドロキシプロピルセルロース、クロスカルメロースナトリウム、カルメロースカルシウム又はカルボキシスターチナトリウム等が挙げられる。前記結合剤の配合量は、特に限定されないが、例えば、錠剤中約１〜約１０重量％、好ましくは約１〜約８重量％であってよい。また、前記崩壊剤の配合量は、特に限定されないが、例えば、錠剤中約１〜約１０重量％、好ましくは約１〜約５重量％であってよい。
【００３５】
また、前記錠剤は、さらに、賦形剤、滑沢剤等を含有してもよい。前記賦形剤としては、特に限定されないが、例えば、乳糖、白糖、マンニトール、コーンスターチ、又は結晶セルロース等が挙げられる。また、前記滑沢剤としては、特に限定されないが、例えば、ショ糖脂肪酸エステル、ポリエチレングリコール、タルク、ステアリン酸又はステアリン酸塩（Ｎａ、Ｍｇ、又はＣａ塩）等が挙げられる。
さらに、前記錠剤は、所望により可塑剤、コーティング剤、凝集防止剤、可溶化剤、甘味料、酸味料、矯味料、ｐＨ調整剤、溶解補助剤、着色料、又は香料等の添加剤を１以上含有してもよい。前記可塑剤としては、例えばクエン酸トリエチル、グリセリン脂肪酸エステル、ポリエチレングリコール等があげられる。前記コーティング剤としては、例えばエチルセルロース、ヒドロキシプロピルメチルセルロース等があげられる。前記凝集防止剤としては、例えばタルク、ステアリン酸カルシウム等があげられる。前記可溶化剤としては、例えばショ糖脂肪酸エステル、モノステアリン酸ソルビタン、ラウリル硫酸ナトリウム等があげられる。前記甘味料としては、例えばアスパルテーム、サッカリン、グリチルリチン酸二カリウム、ステビア等があげられる。前記酸味料（有機酸）としては、例えばクエン酸、リンゴ酸、アスコルビン酸、フマル酸等があげられる。前記矯味剤としては、例えば、ｌ−メントール、塩化ナトリウム、アセスルファムカリウム、スクラロース等があげられる。前記ｐＨ調整剤としては、例えばクエン酸塩、リン酸塩、炭酸塩、酢酸塩等があげられる。前記溶解補助剤としては、例えばシクロデキストリン、アルギニン、リジン、トリスアミノメタン等があげられる。前記着色料としては、例えば黄色三二酸化鉄、三二酸化鉄、銅クロロフィリンナトリウム等があげられる。前記香料としては、例えばオレンジ油、レモン油、ハッカ油、ユーカリ油等があげられる。
【００３６】
本発明の前記錠剤の強度は、品質特性の向上の観点から、好ましくは約６０Ｎ〜約２００Ｎである。
【００３７】
また、本発明の好ましいひとつの態様において、前記錠剤は、好ましくは口腔内崩壊錠である。本態様において、前記錠剤の口腔内での崩壊時間は、特に限定されないが、例えば、通常約１〜約６０秒、好ましくは約５〜４５秒、より好ましくは約５〜２０秒である。
【実施例】
【００３８】
次に、実験例、実施例を挙げて本発明をさらに具体的に説明するが、本発明はこれらの実施例により何ら限定されるものではなく、多くの変形が本発明の技術的思想内で当分野において通常の知識を有する者により可能である。【００３９】
＜ＣＡＡの測定方法＞
（１）１００ｍＬの０．４Ｎクエン酸を３０℃に調整した。
（２）前記（１）のクエン酸にフェノールフタレイン液を１滴添加した。
（３）前記（２）の溶液に酸化マグネシウム顆粒を添加後（※）、マグネティックスターラーを５５０ｒｐｍで回転させることにより溶液を撹拌した。
（４）撹拌を開始してから、測定溶液の色が無色から赤紫色へと変化するまでに要した時間を測定し、この時間（秒）をＣＡＡ値とした。
※ＣＡＡ４０を測定する場合、上記酸化マグネシウム顆粒０．０５ｍｏｌを添加して測定した。酸化マグネシウム顆粒０．０２ｍｏｌ（全体の４０％）が反応すると、測定液の色が無色から赤紫色へと変化する。また、ＣＡＡ８０を測定する場合、上記酸化マグネシウム顆粒の添加量を０．０２５ｍｏｌとして測定した。【００４０】
＜純分の測定方法＞
酸化マグネシウム顆粒の純分は、米国薬局方（United States Pharmacopeia、ＵＳＰ）に従って測定した。【００４１】
＜かさ密度の測定方法＞
日本薬局方のかさ密度の測定方法の第１法に従って測定した。【００４２】
＜Ｐｂ及びＡｓ含有量の測定方法＞
ＩＣＰ−ＭＳ法によって測定した。具体的には、試料（酸化マグネシウム顆粒）を７Ｎ硝酸に溶解させ、この試料溶液を純水で希釈した後、ＳＰＱ−９０００型同軸ネブライザー（セイコーインスツルメンツ社製）を用いて測定した。別途、Ｐｂ及びＡｓの標準試料を用いて検量線を作成し、検量線法により、酸化マグネシウム顆粒中のＰｂ及びＡｓの含有量を算出した。【００４３】
＜打錠方法及び錠剤強度の測定方法＞
（１）結合剤を４〜１０重量％添加した酸化マグネシウム顆粒３００ｍｇを打錠機（ＨＡＴＡ：ＨＴ−ＡＰ１８ＳＳ−ＩＩ型７５０号）で５ＭＰａの圧力をかけてφ８ｍｍ、厚み４ｍｍのペレットを成型した。結合剤には、デンプンを用いた。
（２）錠剤破壊強度測定器（富山産業：ＴＨ３０３ＭＰ）を用いて成型したペレットの錠剤強度を測定した。【００４４】
＜参考例１＞中活性酸化マグネシウムの製造
水酸化マグネシウム（神島化学工業社製、グレード名：#200）を電気炉で、９００℃で２時間焼成して中活性酸化マグネシウムを製造した。このようにして得られた中活性酸化マグネシウムは、ＢＥＴ比表面積５１ｍ２／ｇであった。
＜参考例２＞低活性酸化マグネシウムの製造
水酸化マグネシウム（神島化学工業社製、グレード名：#200）を電気炉で、１１００℃で２時間焼成して低活性酸化マグネシウムを製造した。このようにして得られた低活性酸化マグネシウムは、ＢＥＴ比表面積３ｍ２／ｇであった。【００４５】
＜実施例１＞
参考例１で製造したＢＥＴ比表面積５１ｍ２／ｇの中活性酸化マグネシウム（以降、中活性ＭｇＯという。）と、参考例２で製造したＢＥＴ比表面積３ｍ２／ｇの低活性酸化マグネシウム（以降、低活性ＭｇＯという。）の割合が、中活性ＭｇＯ：低活性ＭｇＯ＝８０：２０（重量％）となるように混合した混合物を、フロイント・ターボ製の横型ローラーコンパクターを用いてロール圧力１０ＭＰａをかけた。その後、グラニュレーター（日本グラニュレーター社製、型番：ＧＲＮ１０３１）を用いて粉砕を行った。
粉砕後、振動篩（２０メッシュ及び６０メッシュ）で篩別を行い、２０メッシュオーバーと６０メッシュアンダーの顆粒を取り除いて酸化マグネシウム顆粒を作製した。
＜実施例２＞
中活性ＭｇＯと低活性ＭｇＯの混合比を６０：４０（重量％）とする以外は、実施例１と同様にして酸化マグネシウム顆粒を作製した。
＜実施例３＞
中活性ＭｇＯと低活性ＭｇＯの混合比を４０：６０（重量％）とする以外は、実施例１と同様にして酸化マグネシウム顆粒を作製した。
＜実施例４＞
中活性ＭｇＯと低活性ＭｇＯの混合比を２０：８０（重量％）とする以外は、実施例１と同様にして酸化マグネシウム顆粒を作製した。
＜実施例５＞
中活性ＭｇＯと低活性ＭｇＯの混合比を１０：９０（重量％）とする以外は、実施例１と同様にして酸化マグネシウム顆粒を作製した。
＜比較例１＞
中活性ＭｇＯのみを用いた以外は、実施例１と同様にして酸化マグネシウム顆粒を作製した。
＜比較例２＞
低活性ＭｇＯのみを用いた以外は、実施例１と同様にして酸化マグネシウム顆粒を作製した。
＜比較例３＞
ＢＥＴ比表面積２２ｍ２／ｇの酸化マグネシウムを用いた以外は、実施例１と同様にして酸化マグネシウム顆粒を作製した。【００４６】
酸化マグネシウム顆粒の物性、錠剤強度、及び打錠障害の有無を表1に示した。【００４７】
【表１】
2015128940.tif 000002
【００４８】
本発明の実施品である実施例１〜４の酸化マグネシウム顆粒は、打錠時のスティッキングやキャッピング等の問題がなく、得られた錠剤の強度も十分なものであった。
【産業上の利用可能性】
【００４９】
本発明の酸化マグネシウム顆粒によれば、酸化マグネシウム錠剤の製造における打錠障害を低減でき、錠剤の強度不足に起因する酸化マグネシウム錠剤の品質特性異常を低減することができるため、酸化マグネシウム錠剤の製造効率を格段に向上させることができる。さらに、本発明の酸化マグネシウム顆粒は、重金属の含有量が少なく、酸化マグネシウムの純度が高いため、本発明によれば、医薬用又は食品添加用として好適に使用できる安全な酸化マグネシウム顆粒を提供することができる。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
ＢＥＴ比表面積が７〜５０ｍ２／ｇ、且つ、ＣＡＡ８０／ＣＡＡ４０が２〜７である医薬用又は食品添加用の酸化マグネシウム顆粒。
【請求項２】
ＢＥＴ比表面積が１０〜４５ｍ２／ｇ、且つ、ＣＡＡ８０／ＣＡＡ４０が２．２〜６である請求項１に記載の酸化マグネシウム顆粒。
【請求項３】
かさ密度が７００〜１０００ｇ／Ｌである請求項１又は２に記載の酸化マグネシウム顆粒。
【請求項４】
酸化マグネシウム顆粒の純分（Ａｓｓａｙ）が９６％以上である請求項１〜３のいずれか１項に記載の酸化マグネシウム顆粒。
【請求項５】
粒子径１５０μｍ未満の顆粒が、全体の１０重量％以下である請求項１〜４のいずれか１項に記載の酸化マグネシウム顆粒。
【請求項６】
前記酸化マグネシウム顆粒の重量中、Ｐｂの含有量が２０ｐｐｍ以下、Ａｓの含有量が４ｐｐｍ以下である請求項１〜５のいずれか１項に記載の酸化マグネシウム顆粒。
【請求項７】
（削除）
【請求項８】
（削除）
【請求項９】
（削除）
【請求項１０】
低活性酸化マグネシウムと中活性酸化マグネシウムとの混合物である請求項１〜６のいずれかに記載の酸化マグネシウム顆粒。
【請求項１１】
低活性酸化マグネシウムと中活性酸化マグネシウムを混合し、圧力をかけた後に粉砕することにより製造される請求項１０に記載の酸化マグネシウム顆粒。
【請求項１２】
低活性酸化マグネシウムのＢＥＴ比表面積が０．０５〜１５ｍ２／ｇであり、中活性酸化マグネシウムのＢＥＴ比表面積が２０〜８０ｍ２／ｇである請求項１０又は１１に記載の酸化マグネシウム顆粒。
【請求項１３】
低活性酸化マグネシウムのＣＡＡ８０が５５０〜８５０秒、ＣＡＡ４０が２５０〜５５０秒であり、中活性酸化マグネシウムのＣＡＡ８０が１００〜３００秒、ＣＡＡ４０が５０〜１００秒である請求項１０〜１２のいずれか１項に記載の酸化マグネシウム顆粒。
【請求項１４】
低活性酸化マグネシウムと中活性酸化マグネシウムとの混合比率が、重量％で、中活性酸化マグネシウム：低活性酸化マグネシウム＝１０：９０〜８０：２０である請求項１０〜１３のいずれか１項に記載の酸化マグネシウム顆粒。
【請求項１５】
重量比で、中活性酸化マグネシウム：低活性酸化マグネシウムを１０：９０〜８０：２０の割合で混合する工程、該混合物を加圧する工程、その後、混合物を粉砕する工程を含む、請求項１〜６及び１０〜１４のいずれか１項に記載の酸化マグネシウム顆粒の製造方法。
【請求項１６】
請求項１〜６及び１０〜１４のいずれか１項に記載の酸化マグネシウム顆粒を打錠することを特徴とする酸化マグネシウム錠剤の製造方法。
【請求項１７】
請求項１〜６及び１０〜１４のいずれか１項に記載の酸化マグネシウム顆粒を含有する酸化マグネシウム錠剤。
【国際調査報告】
2015128940.tif 000003
2015128940.tif 000004